(57)【要約】【課題】オーディオ機器に使用した際に、音質の高い音を得ることができる電解コンデンサを提供する。【解決手段】電解紙３を介して弁金属の陽極箔１と陰極箔２とを重ね合わせ、巻回してなる電解コンデンサであって、前記電解紙３の表面にケイ酸アルミニウムマグネシウムの粉末４０が散布されたことを特徴とする。製造工程においては、ケイ酸アルミニウムマグネシウムの粉末４０を散布する工程（ケイ酸アルミニウムマグネシウム粉末散布工程）を有するものとする。【選択図】図１
2014011366.tif 000002
【特許請求の範囲】
【請求項１】
電解紙を介して弁金属の陽極箔と陰極箔とを重ね合わせ、巻回してなるコンデンサ素子と、
前記コンデンサ素子を収納する有底円筒状の外装ケースと、
前記外装ケースの開口部を封止する封口体と、を備えた電解コンデンサであって、
前記電解紙の表面にケイ酸アルミニウムマグネシウムの粉末が散布されていることを特徴とする電解コンデンサ。
【請求項２】
前記電解紙に散布される前記ケイ酸アルミニウムマグネシウムの粉末は、平均粒子径が０．０２〜２０．０μｍであり、
前記電解紙における前記ケイ酸アルミニウムマグネシウムの粉末の量は、前記電解紙の重量に対して０．０１〜３０．０重量％であることを特徴とする請求項１に記載の電解コンデンサ。
【請求項３】
電解紙を介して弁金属の陽極箔と陰極箔とを重ね合わせ、巻回してなる電解コンデンサの製造方法であって、
前記電解紙の表面に、ケイ酸アルミニウムマグネシウムの粉末を散布する工程と、
前記ケイ酸アルミニウムマグネシウムの粉末が散布された前記電解紙を介して前記陽極箔および前記陰極箔を巻回する工程と
を備えることを特徴とする電解コンデンサの製造方法。
【発明の詳細な説明】
【技術分野】
【０００１】
本発明は電解コンデンサに関し、特にオーディオ機器に利用される音響用電解コンデンサおよびその製造方法に関するものである。
【背景技術】
【０００２】
電解コンデンサはアルミニウム、タンタルおよびニオブ等の弁金属と呼ばれる金属を電極に使用して、陽極酸化することで得られる酸化皮膜層を誘電体として利用するコンデンサである。
【０００３】
アルミニウムを電極に使用したアルミニウム電解コンデンサは、エッチング処理および酸化皮膜形成処理が施された陽極箔と陰極箔とがセパレータ（電解紙）を介して巻回され、素子止めテープによって固定されてコンデンサ素子が形成されている。このコンデンサ素子は駆動用電解液が含浸された後、有底筒状外装ケースに収納される。
【０００４】
さらに、外装ケースの開口部には封口体が装着され、該開口部は、絞り加工により密閉された構成を有する。
【０００５】
基板自立タイプのアルミニウム電解コンデンサは、この封口体の外端面に陽極端子および陰極端子が形成され、これらの端子の下端部は、コンデンサ素子から引き出された陽極タブ端子および陰極タブ端子が電気的に接続されている。
また、リード線タイプのアルミニウム電解コンデンサは、コンデンサ素子から引き出された陽極タブ端子および陰極タブ端子と電気的に接続されたリード端子が、封口体に設けられた挿通孔を通して外部に引き出されている。
【０００６】
オーディオ機器において、アルミニウムを電極に使用した音響用電解コンデンサは電源回路フィルタ、各回路ブロックのカップリング、デカップリングの用途に使用されており、使用する材料や製造方法によって再生される音質が変化する現象は公知の事実である。
【０００７】
ところで、アルミニウム電解コンデンサのセパレータとして、ガラスビーズを添加したものも考えられている（特許文献１参照）。ガラスビーズを添加する目的は、ショート不良率の低減、漏れ電流値と高周波におけるインピーダンス値の抑制、および電気特性の改善である。
【先行技術文献】
【特許文献】
【０００８】
【特許文献１】特開２００８−１１７９５０号公報
【発明の概要】
【発明が解決しようとする課題】
【０００９】
このように、従来のガラスビーズを添加したセパレータは、当該セパレータを用いたアルミニウム電解コンデンサの電気特性を改善することを目的とするものであり、アルミニウム電解コンデンサをオーディオ機器に使用した場合における音質改善を目的とするものではなかった。
【００１０】
本発明は、オーディオ機器に使用した際に、音質の高い音を得ることができる音響用電解コンデンサを提供することを目的とするものである。
【課題を解決するための手段】
【００１１】
本発明の電解コンデンサは、電解紙を介して弁金属の陽極箔と陰極箔とを重ね合わせ、巻回してなるコンデンサ素子と、前記コンデンサ素子を収納する有底円筒状の外装ケースと、前記外装ケースの開口部を封止する封口体とを備え、前記電解紙の表面にケイ酸アルミニウムマグネシウムの粉末が散布されていることを特徴とする。
【００１２】
この構成によれば、表面にケイ酸アルミニウムマグネシウムの粉末が散布された電解紙をセパレータとして用いることにより、このセパレータを有する電解コンデンサを使用したオーディオ機器により再生される音の質を向上させることができる。
【００１３】
また、本発明の電解コンデンサは、前記構成において、前記電解紙に散布される前記ケイ酸アルミニウムマグネシウムの粉末は、平均粒子径が０．０２〜２０．０μｍであり、前記電解紙における前記ケイ酸アルミニウムマグネシウムの粉末の量は、前記電解紙の重量に対して０．０１〜３０．０重量％であることを特徴とする。
【００１４】
この構成によれば、電解紙に散布されたケイ酸アルミニウムマグネシウムの粉末の平均粒子径および散布する量を所定の値とすることにより、有効に音質の向上を図ることができる。
【００１５】
また、本発明の電解コンデンサの製造方法は、電解紙を介して弁金属の陽極箔と陰極箔とを重ね合わせて巻回してなる電解コンデンサの製造方法であって、前記電解紙の表面に、ケイ酸アルミニウムマグネシウムの粉末を散布する工程と、前記ケイ酸アルミニウムマグネシウムの粉末が散布された前記電解紙を介して前記陽極箔および前記陰極箔を巻回する工程とを備えることを特徴とする。
【００１６】
この製造方法によれば、電解紙の表面にケイ酸アルミニウムマグネシウムの粉末を散布するという簡易な方法によって、ケイ酸アルミニウムマグネシウムの粉末を含んだ電解紙を有する電解コンデンサを製造することができる。
また、電解紙にケイ酸アルミニウムマグネシウムの粉末を散布する工程だけで、電解紙にケイ酸アルミニウムマグネシウムの粉末が含まれるようにすることができるため、電解紙メーカに特注依頼することなく、この電解紙を得ることができる。これにより、電解コンデンサの製造工程において容易に製造することができ、電解コンデンサの製造コストを低減することができる。
【発明の効果】
【００１７】
本発明の電解コンデンサおよびその製造方法によると、オーディオ機器に使用した際に、音質の高い音を得ることができる音響用電解コンデンサを提供することができる。
【図面の簡単な説明】
【００１８】
【図１】本発明の電解コンデンサで使用されるコンデンサ素子の分解斜視図である。
【図２】本発明の電解コンデンサの構成を示す断面図である。
【図３】本実施の形態に係る電解コンデンサの製造工程を示すフローチャートである。
【図４】ケイ酸アルミニウムマグネシウム粉末の散布工程の説明に供する斜視図である。
【発明を実施するための形態】
【００１９】
以下、本発明の実施の形態について、添付図面に基づき詳細に説明する。
【００２０】
図１は、本実施の形態に係る電解コンデンサのコンデンサ素子を示す斜視図であり、図２は、電解コンデンサの構成を示す断面図である。図１に示すように、電解コンデンサにおいては、エッチング処理および酸化皮膜形成処理が施された陽極箔１と陰極箔２とが電解紙（セパレータ）３を介して巻回され、素子止めテープ６で固定されてコンデンサ素子７が形成されている。
このコンデンサ素子７は、駆動用電解液が含浸された後、有底筒状の外装ケース１２（図２）に収納される。
【００２１】
外装ケース１２の開口部には封口体が装着され、該開口部は絞り加工により密閉された構造を有する。封口体は、ベークライト１０に弾性部材１１を貼り合わせたものが用いられる。なお、外装ケース１２には、コンデンサ素子７を固定する素子固定剤１５が配されていてもよい。
【００２２】
封口体（ベークライト１０および弾性部材１１）の外端面には、陽極端子８および陰極端子９が形成され、これらの端子８、９の下端部は、コンデンサ素子７から引き出された陽極引き出しリード４および陰極引き出しリード５が加締部（または溶接部）１３Ａ、１３Ｂを介して電気的に接続されている。
【００２３】
ここで、陽極引き出しリード４については、化成処理が施されたものが使用されるが、陰極引き出しリード５については、一般的には化成処理が施されていないものが使用される。いずれの引き出しリード（陽極引き出しリード４、陰極引き出しリード５）についても、表面加工の施されていない弁金属箔が一般的には用いられる。
【００２４】
さらに、基板自立タイプのアルミニウム電解コンデンサの封止は、封口体の弾性部材１１と、外装ケース１２をカーリングした部分とでなされている。
【００２５】
この電解コンデンサにおいてセパレータとして用いられる電解紙３は、一般用電解紙（クラフト系）が用いられ、この電解紙にはケイ酸アルミニウムマグネシウムの粉末が散布されている。なお、電解紙としては、クラフト系に限らず、マニラ系、クラフト／マニラ麻の混抄等種々のものを用いることができる。
【００２６】
本実施形態の場合、一般用電解紙（クラフト系）に所定平均粒子径のケイ酸アルミニウムマグネシウムの粉末を所定の重量％の割合で散布したものを用いる。このケイ酸アルミニウムマグネシウムの粉末に関し、平均粒子径および重量％として種々のものを作製して特性試験を行った。その試験結果は後述する。
【００２７】
次に、本実施形態に係る電解コンデンサの製造方法について説明する。図３は、本実施形態に係る電解コンデンサの製造工程を示すフローチャートである。
【００２８】
（ケイ酸アルミニウムマグネシウム粉末散布工程）
電解紙（セパレータ）３（図１）として用いられる電解紙３の紙面を水平にして、当該電解紙３を矢印ａ方向に移動させながら、ストロー状のパイプ３１から電解紙表面にケイ酸アルミニウムマグネシウムの粉末４０を散布する。（図４）これにより、電解紙３の表面には、ケイ酸アルミニウムマグネシウムの粉末４０が散布される。
表面にケイ酸アルミニウムマグネシウムの粉末４０が散布された電解紙３は、その後陽極箔１および陰極箔２（図１）を介して巻き取られる。この巻取りによって、電解紙表面のガラス粉末４０は、電解紙３の表面に定着する。
【００２９】
（加締・巻取工程）
電解紙表面にガラス粉末４０を散布した後、両電極箔間に当該電解紙３を介して円筒形のコンデンサ素子７（図１）に巻取りながら、電極引き出しリード材を陽極箔１および陰極箔２の各々に接続する。
この巻取りを行う際に、上述したケイ酸アルミニウムマグネシウム粉末散布工程（ステップＳ１０３）が実行され、これにより、電解紙表面にケイ酸アルミニウムマグネシウムの粉末４０が散布されながら巻取りが行われる。
最後に、巻き終わりを素子止めテープ６で止めると共に、図２に示すようにコンデンサ素子７の下端部外周面に素子固定部材１５を嵌め込む（ステップＳ１０１）。
電極引き出しリード材と電極箔との接続方法としては、針穴加締方法やコールド加締（冷間圧着）等を例示することができる。
【００３０】
（含浸工程）
減圧や加圧等によりコンデンサ素子７に駆動用電解液を含浸させる（ステップＳ１０２）。この時の含浸時間は、コンデンサ素子７のサイズや駆動用電解液の種類によって異なるが、一般的に素子サイズが大きくなるほど含浸時間も長くなる。その後、過剰な駆動用電解液を遠心分離機にて、ある一定量取り除く。
【００３１】
（組立工程）
駆動用電解液を含浸済みのコンデンサ素子７と封口体（ベークライト１０と弾性部材１１）とを接合させた後、外装ケース１２に入れ、封止して気密を保持する。その後、外装スリーブ１６（図２）で被覆する（ステップＳ１０３）。
【００３２】
（エージング工程）
高温下で本電解コンデンサ（製品）に直流電圧を印加し、箔の切断や巻取りによって損傷した酸化皮膜の修復を行う（ステップＳ１０４）。
【実施例】
【００３３】
以下に実施例を挙げて、本発明をさらに具体的に説明する。
【００３４】
電解紙を介して陽極箔と陰極箔を重ね合わせ、巻回した基板自立タイプのアルミニウム電解コンデンサ素子７に駆動用電解液を含浸した後、遠心分離機にて余剰な駆動用電解液を取り除いた。
このコンデンサ素子７を外装ケース１２内に封口体と共に挿入し、直径３５ｍｍ、長さ５０ｍｍ、定格電圧５０Ｖ、静電容量１０，０００μＦの電解コンデンサを作製し、エージング処理を行った。
【００３５】
（実施例１）
本実施例１は一般用電解紙（クラフト系）に平均粒子径０．０２μｍのケイ酸アルミニウムマグネシウムの粉末を電解紙に対して０．０１重量％の割合で電解紙の表面に散布した電解コンデンサである。
【００３６】
（実施例２）
本実施例２は一般用電解紙（クラフト系）に平均粒子径０．０２μｍのケイ酸アルミニウムマグネシウムの粉末を電解紙に対して１．００重量％の割合で電解紙の表面に散布した電解コンデンサである。
【００３７】
（実施例３）
本実施例３は一般用電解紙（クラフト系）に平均粒子径０．０２μｍのケイ酸アルミニウムマグネシウムの粉末を電解紙に対して３０．０重量％の割合で電解紙の表面に散布した電解コンデンサである。
【００３８】
（実施例４）
本実施例４は一般用電解紙（クラフト系）に平均粒子径２０．０μｍのケイ酸アルミニウムマグネシウムの粉末を電解紙に対して０．０１重量％の割合で電解紙の表面に散布した電解コンデンサである。
【００３９】
（実施例５）
本実施例５は一般用電解紙（クラフト系）に平均粒子径２０．０μｍのケイ酸アルミニウムマグネシウムの粉末を電解紙に対して１．００重量％の割合で電解紙の表面に散布した電解コンデンサである。
【００４０】
（実施例６）
本実施例６は一般用電解紙（クラフト系）に平均粒子径２０．０μｍのケイ酸アルミニウムマグネシウムの粉末を電解紙に対して３０．０重量％の割合で電解紙の表面に散布した電解コンデンサである。
【００４１】
（実施例７）
本実施例７は一般用電解紙（クラフト系）に平均粒子径３０．０μｍのケイ酸アルミニウムマグネシウムの粉末を電解紙に対して３０．０重量％の割合で電解紙の表面に散布した電解コンデンサである。
【００４２】
（実施例８）
本実施例８は一般用電解紙（クラフト系）に平均粒子径０．０１μｍのケイ酸アルミニウムマグネシウムの粉末を電解紙に対して３０．０重量％の割合で電解紙の表面に散布した電解コンデンサである。
【００４３】
（実施例９）
本実施例９は一般用電解紙（クラフト系）に平均粒子径２０．０μｍのケイ酸アルミニウムマグネシウムの粉末を電解紙に対して０．００５重量％の割合で電解紙の表面に散布した電解コンデンサである。
【００４４】
（実施例１０）
本実施例１０は一般用電解紙（クラフト系）に平均粒子径２０．０μｍのケイ酸アルミニウムマグネシウムの粉末を電解紙に対して４０．０重量％の割合で電解紙の表面に散布した電解コンデンサである。
【００４５】
（従来例）
従来例はケイ酸アルミニウムマグネシウムの粉末が散布されていない一般用電解紙（クラフト系）を電解紙として使用したアルミニウム電解コンデンサである。
【００４６】
上記の実施例１〜１０の電解コンデンサ、および比較例、従来例のアルミニウム電解コンデンサをプリメインアンプの電源フィルタに実装し、その再生音質を評価した。試聴者は３名で、各項目共に１０点満点で評価して３名の評価点の平均値とした。
また、総合評価点は１０項目の評価点の合計値で示し１００点満点とし、再生音質の評価結果を表１に示す。
【００４７】
【表１】
2014011366.tif 000003
【００４８】
表１から以下のことが分かる。本発明の実施例１〜６のケイ酸アルミニウムマグネシウムの粉末を表面に散布した電解紙３を用いた電解コンデンサは、従来例の電解コンデンサと比べると総合評価点が高く、高い音質を再生することができた。
そして、散布するケイ酸アルミニウムマグネシウムの粉末は、平均粒子径が０．０２〜２０．０μｍ、添加量が０．０１〜３０．０重量％の範囲とした実施例１〜６が、上記範囲外の実施例７〜１０より総合評価点が高く、さらに高い音質を再生することができた。
【００４９】
なお、上述の実施例においては、本発明を基板自立タイプの電解コンデンサに適用したが、リード線形やチップ形の電解コンデンサに適用しても同様の効果が得られる。
【００５０】
また、上述の実施例においては、電解コンデンサをプリメインアンプの電源フィルタに実装する場合について述べたが、これに限られるものではなく、その他の各回路ブロックのカップリング、デカップリング等の用途において使用する電解コンデンサにおいても、本発明を適用すると、好結果が得られる。
【符号の説明】
【００５１】
１  陽極箔
２  陰極箔
３  電解紙（セパレータ）
４  陽極引き出しリード
５  陰極引き出しリード
６  素子止めテープ
７  コンデンサ素子
８  陽極端子
９  陰極端子
１０  ベークライト
１１  弾性部材
１２  外装ケース
１３Ａ、１３Ｂ  加締部（または溶接部）
１４  内部端子
１５  素子固定材
１６  外装スリーブ
３１  パイプ
４０  ケイ酸アルミニウムマグネシウム粉末
５０  繊維
６０  繊維体
【図１】
2014011366.tif 000004
【図２】
2014011366.tif 000005
【図３】
2014011366.tif 000006
【図４】
2014011366.tif 000007